(57)【特許請求の範囲】
【請求項１】
半導体構造を製造するためのプロセスであって、
シード基板（１）と、前記シード基板（１）を覆う脆弱化された犠牲層（２）とを備えるハンドル基板（１、２）を提供するステップ（Ｅ１）であって、前記ハンドル基板（１、２）は、前記シード基板（１）と前記犠牲層（２）との間に配置された中間層（２０）を含み、前記犠牲層（２）は、ポリシリコン層であることと、
前記ハンドル基板（１、２）をキャリア基板（３）と接合するステップ（Ｅ２）と、
前記キャリア基板（３）を薄くするステップ（Ｅ２’）と、
前記キャリア基板（３）をホスト基板（４）に接合する（Ｅ３０）ステップと、
前記キャリア基板（３）を任意選択で処理するステップ（Ｅ３）と、
前記ハンドル基板を前記犠牲層（２）において分離し、前記半導体構造を形成するステップ（Ｅ４）と、
前記シード基板（１）上に存在する前記犠牲層（２）の残留物を除去するステップ（Ｅ５）であって、前記中間層は、エッチング停止層として機能することと
を備えることを特徴とするプロセス。
【請求項２】
前記犠牲層（２）は、原子種を前記ハンドル基板（１、２）の前記犠牲層（２）に導入することにより脆弱化されることを特徴とする請求項１に記載のプロセス。
【請求項３】
前記シード基板（１）は、前記キャリア基板（３）の熱膨張係数ＣＴＥ２に近い熱膨張係数ＣＴＥ１を有することを特徴とする請求項１または２に記載のプロセス。
【請求項４】
前記中間層（２０）は、前記犠牲層（２）を形成する材料の前記シード基板（１）への接着を促進することを特徴とする請求項１乃至３のいずれか一項に記載のプロセス。
【請求項５】
前記犠牲層（２）は、脆弱帯（２’’’）を有し、前記ハンドル基板（１、２）の表面と前記脆弱帯（２’’’）との間に配置された層（２’’）を画定することを特徴とする請求項１乃至４のいずれか一項に記載のプロセス。
【請求項６】
前記シード基板（１）は、前記ホスト基板（４）の熱膨張係数ＣＴＥ２に近い熱膨張係数ＣＴＥ１を有するように選択されることを特徴とする請求項１乃至５のいずれか一項に記載のプロセス。
【請求項７】
前記キャリア基板（３）は、集積回路部を備えることを特徴とする請求項１乃至６のいずれか一項に記載のプロセス。
【請求項８】
前記処理するステップ（Ｅ３）は、少なくとも２００℃の温度でアニールすることによりエネルギーを供給することにあることを特徴とする請求項１乃至７のいずれか一項に記載のプロセス。
【請求項９】
原子種の前記導入は、前記ハンドル基板（１、２）の一部分を、１ｘ１０15イオン／ｃｍ2から１ｘ１０17イオン／ｃｍ2までの間の注入量でおよび５ｋｅＶから５００ｋｅＶまでの間のエネルギーで原子種注入に対してさらすことにあることを特徴とする請求項２乃至８のいずれか一項に記載のプロセス。
【請求項１０】
原子種の前記導入は、
前記種の導入前に、前記ハンドル基板に閉じ込め層を生成することと、
前記種の導入後に、導入された種の前記閉じ込め層への移動を促進する目的で前記ハンドル基板を少なくとも２００℃の温度にさらすことと
を含むことを特徴とする請求項９に記載のプロセス。
【請求項１１】
前記接合するステップは、分子接着によって達成されることを特徴とする請求項１に記載のプロセス。
【請求項１２】
前記シード基板（１）は、
単結晶基板、または
アモルファス基板もしくは多結晶基板、または
セラミック、または
金属
であることを特徴とする請求項１乃至１１のいずれか一項に記載のプロセス。
【発明の詳細な説明】
【技術分野】
【０００１】
本発明は、電子的用途、光学的用途、またはマイクロエレクトロニクス用途のための半導体構造の生産に関する。
【０００２】
より正確には、本発明は、１つの基板を別の基板に一時的に接着することにより半導体構造を製造するためのプロセスに関する。
【０００３】
本発明はまた、そのようなプロセスで利用される半導体の組み立てに関する。
【背景技術】
【０００４】
半導体構造を製造するためのプロセスでは、例えば集積回路を備えた層を移動させることができる。そのような移動は、特に、回路を生産するために使用する基板とは異なる基板に回路を取り付けることができるようにするか、そうでなければ回路をスタックして「３Ｄ」コンポーネントを形成することができるようにする。
【０００５】
移動させるべき薄い層が小さい厚さ（すなわち、２００μｍ未満）のものである場合は、移動中にひびが入ったり割れたりしがちであり、または、より一般的には損傷する可能性がある。
【０００６】
移動させるべき層または処理するべき基板を補強するための文書（例えば、特許文献１）から知られる解決策は、移動させるべき層を備える基板にハンドル基板を一時的に接着することにある。したがって、移動させるべき層または処理するべき基板は、自由に取り扱われ、その移動または処理のために必要なすべての製造ステップを受けることができる。
【０００７】
文書（例えば、特許文献１）では、ハンドル基板は開裂帯を備え、この開裂帯は、ハンドル基板をプロセスの終わりにこの開裂帯に沿って除去することができるようにする。
【０００８】
１つの問題は、そのようなハンドル基板は材料を消費することである。さらに、残りの部分をリサイクルして再利用することは容易でない。これは、研磨作業を実行することが必要であり、それによってプロセスの継続時間が長くなり、コストが増大するからである。
【０００９】
材料を消費しない他の知られている解決策は、ハンドル基板を、移動させるべき層を備えた基板に接着剤によって一時的に接着することにある。
【００１０】
この場合、移動または処理中は、移動させるべき層とハンドル基板との取り付けに関連する力は接着剤によって維持される。
【００１１】
移動または処理が実行された後は、ハンドル基板は除去されてよい。
【００１２】
接着剤の使用から問題が生じる。
【００１３】
これは、基板上で実行される処理中にまたは移動を使用する半導体構造の製造中に利用される高温にさらされた場合、接着剤が不安定になる可能性があるからである。
【００１４】
さらに、接着層は、基板上でいくつかの処理を実行するのに十分に安定した基板の取り付けを可能にすることができない。これは、例えば、基板がグラインディングによって、例えば２００ミクロン、５０ミクロンまたは４０ミクロンの厚さ閾値未満まで薄くされる場合である。このステップにおいて加えられた機械的応力は、十分に堅固ではない接着層に載っている層におけるひずみになり、それによって基板を不均一に薄くすることになる。
【００１５】
さらに、処理が実行された後は、接着剤は、化学的除去法（例えば、溶剤に溶かすこと）によって完全に除去される。そのような除去は、製造プロセスの継続時間を長くし、取得された半導体構造を損傷するリスクを増大させる。
【先行技術文献】
【特許文献】
【００１６】
【特許文献１】欧州特許第０７８６８０１号明細書
【非特許文献】
【００１７】
【非特許文献１】C. H. Yun, N. Quitoriano, N.W. Cheung: "Polycrystalline silicon layer transfer by ion-cut", Applied Physics Letters, Vol. 82, No. 10, March 2003
【発明の概要】
【発明が解決しようとする課題】
【００１８】
本発明は、前述の欠点を軽減することができるようにする。
【課題を解決するための手段】
【００１９】
したがって、第１の態様によれば、本発明は、半導体構造を製造するためのプロセスに関し、以下のステップ、すなわち、
−シード基板と、シード基板を覆う脆弱化された犠牲層とを備えるハンドル基板を提供するステップと、
−ハンドル基板をキャリア基板と接合するステップと、
−キャリア基板を任意選択で処理するステップと、
−犠牲層においてハンドル基板を分離し、半導体構造を形成するステップと、
−シード基板上に存在する犠牲層の残留物があればそれを除去するステップと
を備えることを特徴とする。
【００２０】
本発明のプロセスによって、一方では、ハンドル基板のシード基板の材料を多種多様な材料から選択することができ、他方では、この基板の残りの部分をとりわけ容易なやり方でリサイクルし、同じやり方で再利用することができる。
【００２１】
具体的には、分離ステップの後にハンドル基板の残りの部分をリサイクルすることを容易に実行することができ、ハンドル基板のリサイクルを可能にするには犠牲層の簡単な選択的エッチングだけで十分である。
【００２２】
このタイプのリサイクルプロセスは、例えば、必然的に文書（例えば、特許文献１）に記載されているプロセスの結果であるような研磨ベースのリサイクル方式よりずっと費用がかからない。
【００２３】
本発明の他の特徴は、ハンドル基板は犠牲層で覆われているのでハンドル基板の厚さはリサイクルによって低減されず、リサイクル中に消費されるのは犠牲層だけであるということである。したがって、ハンドル基板は、理論的には無限に再利用可能である。したがって、シリコンハンドル基板の一部分の移動およびそのリサイクルを必要とし、この基板の厚さの一部分がそれらのプロセスで消費される、知られているプロセスに比べて、コスト節減をすることが可能である。
【００２４】
下記は、本発明の第１の態様によるプロセスの他の態様である。
−犠牲層が、原子種をハンドル基板の犠牲層に導入することにより脆弱化される。
−シード基板が、｜ＣＴＥ１−ＣＴＥ２｜／ＣＴＥ１＜５０％であるように、キャリア基板の熱膨張係数ＣＴＥ２に近い熱膨張係数ＣＴＥ１を有する。
−ハンドル基板が、シード基板と犠牲層との間に配置された中間層を備え、犠牲層を形成する材料のシード基板への接着を促進する。
−犠牲層が脆弱帯を有し、ハンドル基板の表面と脆弱帯との間に配置された層を画定する。
−プロセスが、分離ステップの前に、キャリア基板をホスト基板に接合することにあるステップを備える。
−シード基板が、ホスト基板の熱膨張係数ＣＴＥ２に近い熱膨張係数ＣＴＥ１を有するように選択される。
−キャリア基板が、集積回路部を備える。
−分離ステップが、少なくとも２００℃の温度でアニールすることによりエネルギーを供給することにある。
−原子種の導入が、ハンドル基板の一部分を、１ｘ１０15イオン／ｃｍ2から１ｘ１０17イオン／ｃｍ2までの間の注入量で、および５ｋｅＶから５００ｋｅＶまでの間のエネルギーで、原子種注入に対してさらすことにある。
−原子種の導入が、ハンドル基板の表面を化学的拡散によってハンドルウェハに浸透する化学種と接触させることにより、原子種をハンドル基板に拡散させることにある。
−原子種の導入が、
ｏ原子種の導入前に、ハンドル基板に閉じ込め層を生成することと、
ｏ原子種の導入後に、導入された種の閉じ込め層への移動を促進する目的でハンドル基板を少なくとも２００℃の温度にさらすことと
を含む。
−接合するステップが、ハンドル基板をキャリア基板に接着することにある。
−接合するステップが、分子接着によって達成される。
−犠牲層が、ポリシリコン層である。および
−シード基板が、単結晶基板、または、アモルファス基板もしくは多結晶基板、または、セラミック、または、金属である。
【００２５】
第２の態様によれば、本発明は、シード基板および脆弱化された犠牲層を備えたハンドル基板に関する。
【００２６】
下記は、本発明の第２の態様によるハンドル基板の他の態様である。
−犠牲層が、１ｘ１０16ａｔ／ｃｍ3から１ｘ１０20ａｔ／ｃｍ3までの間にある密度のＨおよび／またはＨｅを含む。
−犠牲層がポリシリコンで作られる。
−シード基板が、単結晶基板、アモルファス基板もしくは多結晶基板、セラミック、または金属である。
−シード基板が、１０オングストローム以下のＲＭＳ表面粗度を有する。
−シード基板が、ハンドル基板のキャリア基板との次に続く接合を簡単にする追加の表面層を有する。および
−追加の層が、酸化シリコンで作られる。
【００２７】
さらに、第３の態様によれば、本発明は、以下のステップ、すなわち、シード基板上に犠牲層を形成するステップと、原子種を犠牲層に導入するステップとを備えるハンドル基板を製造するためのプロセスに関する。
【発明の効果】
【００２８】
本発明により、前述の欠点を軽減した半導体構造を製造するためのプロセスを提供することができる。
【００２９】
本発明の他の特徴および利点は、純粋に例示的で非限定的であり、添付の図面に関して読まれなければならない以下の説明から、より明瞭になるであろう。
【図面の簡単な説明】
【００３０】
【図１】本発明の一実施形態によるプロセスの諸ステップを例示する図である。
【図２】本発明の一実施形態によるプロセスで見られる一構成を例示する図である。
【図３】本発明の一実施形態によるプロセスで見られる一構成を例示する図である。
【図４】本発明の一実施形態によるプロセスで見られる一構成を例示する図である。
【図５】本発明の一実施形態によるプロセスで見られる一構成を例示する図である。
【図６】本発明の一実施形態によるプロセスで見られる一構成を例示する図である。
【図７】本発明の一実施形態によるプロセスで見られる一構成を例示する図である。
【図８】本発明の一実施形態によるプロセスで見られる一構成を例示する図である。
【図９】本発明の一実施形態によるプロセスで見られる一構成を例示する図である。
【図１０】本発明の一実施形態によるプロセスで見られる一構成を例示する図である。
【図１１】本発明の一実施形態によるプロセスで見られる一構成を例示する図である。
【図１２】本発明の一実施形態によるプロセスで見られる一構成を例示する図である。
【発明を実施するための形態】
【００３１】
すべての図において、同様の要素は同一の参照数字を与えられている。
【００３２】
以下の説明は、キャリア基板を支持するためにハンドル基板を利用する半導体構造を製造するためのプロセスにおける諸ステップを例示する図１から図１２までに関して与えられる。
【００３３】
「半導体構造」という表現は、半導体デバイスの生産において使用される任意の構造を意味すると理解される。半導体構造は、導体、半導体、および／または絶縁体を備えてよい。半導体構造は、それ自体がマイクロコンポーネントまたは完成マイクロコンポーネントもしくは部分的に完成されたマイクロコンポーネントを備えた層でも、または備えない層でもよい。
【００３４】
「ハンドル基板」という表現は、その機能が基板または構造のための一時的な機械的支持として働く複合構造を意味すると理解される。
【００３５】
「キャリア基板」という表現は、ハンドル基板に−とりわけ一時的に−接合され、処理を受けることができる基板を意味すると理解される。キャリア基板は、例えば、ホスト基板に移動させるべき、完成マイクロコンポーネントまたは部分的に完成されたマイクロコンポーネントを備えた基板でよい。
【００３６】
「ホスト基板」という表現は、基板または構造を（通常は移動によって）受け取ることを意図された基板を意味すると理解される。
【００３７】
「停止層」という表現は、リサイクル作業中は除去されない第１の層を意味すると理解される。
【００３８】
半導体構造を製造するためのプロセスでは、第１のステップＥ１において、シード基板１およびシード基板１を覆う犠牲層２を備えたハンドル基板１、２が提供される。
【００３９】
犠牲層２は脆弱化され、または前もって脆弱化されており、したがって、製造プロセスにおいてハンドル基板に予め脆弱化された犠牲層２を提供するか、または製造プロセスにおいて犠牲層２を脆弱化することが可能である。
【００４０】
犠牲層２は、通常、原子種を犠牲層２に導入することにより脆弱化される。分離はポリシリコンが使用された場合にとりわけ容易なので、犠牲層２は、好ましくは、ポリシリコンで作られる。この点に関しては、読者は文書（例えば、非特許文献１）を参照することができる。
【００４１】
さらに、シード基板と犠牲層２との間に配置された中間層２０が提供されてよく、この中間層は、犠牲層２のシード基板１への良好な接着を保証する。この中間層２０は、ハンドル基板の任意選択のリサイクルステップＥ５中ずっと結合層としても、エッチング停止層としても機能することができ、前記リサイクルステップは、シード基板１上に存在する犠牲層２の残留物があればそれを除去することにある（下記参照）。この層は、犠牲層２が基板１と同じ材料で作られている場合はとりわけ必要であることが分かるであろう。
【００４２】
犠牲層２は、シード基板１を覆う。この犠牲層２は、続いてハンドル基板をキャリア基板３と接合することをより容易にする追加の層２１で覆われてよい。したがって、この追加の層２１は、表面酸化物接着層の形を取ってよい。この層が存在してもしなくても、ハンドル基板の露出面が次に続く組み立てステップＥ２に適合していることが重要である。したがって、ハンドル基板を分子接着によってキャリア基板と一時的に接合することが予見される場合は、ハンドル基板のＲＭＳ表面粗度は、約１０オングストローム以下でなければならない。
【００４３】
原子種の導入は、シード基板１を覆う犠牲層２に埋め込まれた脆弱帯２’’’を形成する目的を有する。導入される原子種は、単独でも組み合わせてでも、水素イオンもしくはヘリウムイオン、不活性ガスイオン、またはさらにフッ素イオンもしくはホウ素イオンでもよい。水素およびヘリウムは、非常に一般的に注入されるのでとりわけ有利である。
【００４４】
したがって、ハンドル基板は、脆弱帯２’’’においてエネルギーを受けた場合（例えば、加熱された場合、および／または機械的応力が加えられた場合）、この帯で分離しがちである。
【００４５】
原子種導入のパラメータ、およびとりわけ導入される種の導入量は、ハンドル基板のキャリア基板３との組み立て中にまたは基板３上で実行される処理中に、とりわけこれらの処理が過熱処理ステップを備える場合は、ハンドル基板が脆弱帯に沿って破損または分離しないように調整され得る。
【００４６】
これは、以下で説明されるように、次に続く処理ステップ中にハンドル基板をキャリア基板３から分離することができるようにする。
【００４７】
脆弱帯を生成するために種がハンドル基板に導入される深さは、主に、種がハンドル基板にそれによって導入されるエネルギーの関数である。導入される種が犠牲層に実際本質的に配置される限りでは、脆弱化された帯の正確な位置は重要ではない。非限定的な例として、原子種は、５０ｎｍから数ミクロンまでの間の深さまで犠牲層２に導入されてよい。
【００４８】
原子種の導入は、１ｘ１０15イオン／ｃｍ2から１ｘ１０17イオン／ｃｍ2までの間の注入量で、および５ｋｅＶから５００ｋｅＶまでの間のエネルギーで、ハンドル基板の一部分を原子種注入にさらすことにあってよい。
【００４９】
あるいは、原子種の導入は、原子種をハンドル基板に拡散させることにあってよい、すなわちハンドル基板の表面を化学拡散によってハンドル基板に浸透する化学種と接触させることから成ってよい。これは、プラズマを使用して達成され得る。
【００５０】
この導入はまた、犠牲層２の形成中に、例えば、層の析出中に層に大量の水素を取り入れることにより達成され得る。
【００５１】
知られている注入ベースの層移動方式とは対照的に、本発明の文脈では、移動させるべき層を画定するためには、注入する種を正確に特定することは必要がないことが分かるであろう。実際、ボイドまたはプレートレットなどの欠点が過熱処理の影響下で生じることを可能にし、それに続いてそれらの欠点がシード基板１を分離することを可能にするには、層に十分な種を取り入れるだけで十分である。犠牲層２におけるＨおよび／またはＨｅ密度は、１ｘ１０16ａｔ／ｃｍ3から１ｘ１０20ａｔ／ｃｍ3までの間にある。ポリシリコン犠牲層２では、この密度は約１ｘ１０18ａｔ／ｃｍ3である。
【００５２】
さらに、原子種を導入するいかなる方法が使用されても、種の導入は、閉じ込めと組み合わされてよく、閉じ込めでは、
−種の導入前に、ハンドル基板に閉じ込め層が生成され、
−種の導入後に、ハンドル基板が、導入された種の閉じ込め層への移動を促進する目的で少なくとも１００℃の温度にさらされる。
【００５３】
前述のように、ステップＥ２では、ハンドル基板１、２はキャリア基板３と接合される。
【００５４】
この組み立てステップＥ２は、キャリア基板３に機械的支持を提供することができるようにする。
【００５５】
有利には、ハンドル基板を形成するシード基板１の材料は、キャリア基板の熱膨張係数に近い熱膨張係数を有するように選ばれてよい。好ましくは、｜ＣＴＥ１−ＣＴＥ２｜／ＣＴＥ１＜５０％であり、ここで、ＣＴＥ１は、シード基板の熱膨張係数であり、ＣＴＥ２は、キャリア基板の熱膨張係数である。
【００５６】
さらに有利には、シード基板１は、キャリア基板３上で実行される処理に適合した基板の形で提供されることが可能であるシリコンまたは任意の他の材料で作られてよい。
【００５７】
したがって、このシード基板１は、数百度、例えば最高５００℃での熱処理に耐えることができなければならず、機械的応力に耐えることができなければならず、化学機械研磨（ＣＭＰ）またはグラインディングに耐えるために化学的に不活性でなければならならず、分子接着ステップ中に変形されることが可能であるように十分に可撓性がなければならない。この点に関して、シード基板１は、場合によっては、単結晶（シリコン、ＳｉＣ、石英、サファイア）基板、アモルファス基板もしくは多結晶（ポリＳｉＣ、ガラス、ガラスセラミック）基板、セラミック（アルミニウムもしくは窒化シリコン、ムライト、アルミナ）、または金属（タングステン、モリブデン）から選ばれる。
【００５８】
組み立てステップＥ２は、ハンドル基板１、２をキャリア基板３に接着することにあってよい。
【００５９】
次いでキャリア基板３と接触するのは層２’’である。好ましくは、これは分子接着作業であり、したがって、接着剤または他のいかなる形の接着層をも必要とせず、その限界は序文で述べられている。
【００６０】
基板３を支持する基板１と接合された後は、基板３は１つまたは複数の処理を受けることができる。例えば、回路が接合されている場合は、キャリア基板３は、裏側から薄くされ、最終ホスト基板４に接合されるＥ２’、例えば、接着される。
【００６１】
この場合、シード基板１の材料は、最終ホスト基板４の熱膨張係数に近い熱膨張係数を有するように選ばれる。好ましくは、｜ＣＴＥ１−ＣＴＥ３｜／ＣＴＥ１＜５０％であり、ここで、ＣＴＥ１は、シード基板の熱膨張係数であり、ＣＴＥ３は、最終ホスト基板の熱膨張係数である。
【００６２】
次に、第４のステップにおいて、ハンドル基板は、脆弱化が原子種を導入することにより達成された場合は、犠牲層２において、およびとりわけ脆弱帯２’’’において分離されるＥ４。
【００６３】
あるいは、または補足的に、この分離ステップが実行される前に、キャリア基板３および層２’’をホスト基板４に接合することＥ３０にあるステップが実行されてよい。
【００６４】
分離ステップＥ３は、特に、少なくとも２００℃の温度でアニールすることによりエネルギーを供給することにある。この熱処理に加えて、脆弱化された帯に機械的応力を加えて、この分離を達成することができる。
【００６５】
したがって、組み立てステップＥ３０が実行される場合は、ハンドル基板は、キャリア基板３を損傷することなくキャリア基板３をホスト基板４上に配置することができるようにする。
【００６６】
さらに、ハンドル基板の残りの部分は、犠牲層２’の残留物があればそれを選択的にエッチングすることにより容易にリサイクルされ得る。
【００６７】
この目的のために、シード基板１から犠牲層２の残留物があればそれを除去するステップＥ５が実行される。
【００６８】
キャリア基板の残りの部分のリサイクルは、消費されるのは残留層２なので、ハンドル基板の厚さを低減しない。
【００６９】
これは、シリコン基板をリサイクルする前にシリコン基板の一部分を移動させ、シリコン基板の厚さの一部分を使い尽くすことを必要とする、知られているプロセスに比べて、基板消費を低減することを可能にする。
【００７０】
半導体構造は、上記で説明されたプロセスを使用して取得され、構造は、場合によっては、ホスト基板４、キャリア基板３、および、場合によっては、ハンドル基板の犠牲層に由来する層２’の残留物があればそれから成る。この残留物は、例えば、半導体構造上に存在する犠牲層２の残留物があればそれを除去するステップＥ５において、研磨すること、または化学的処理を使用することにより、除去される。
【００７１】
最後に、製造プロセスは、特に、自由表面を平滑化すること、または層２’’を除去することにあるハンドル基板をリサイクルするステップを備えてよい。
【００７２】
そのような平滑化または除去は、グラインディングプロセス、ウェットエッチングプロセス、または化学機械研磨プロセスを使用して達成され得る。
【００７３】
中間層２０がシード基板１と犠牲層２との間に配置される場合は、中間層２０は、停止層として使用され得る。しかし、この中間層が存在しない場合は、シード基板１が停止層として働く。
【図１】
0005771566.tif 000002
【図２】
0005771566.tif 000003
【図３】
0005771566.tif 000004
【図４】
0005771566.tif 000005
【図５】
0005771566.tif 000006
【図６】
0005771566.tif 000007
【図７】
0005771566.tif 000008
【図８】
0005771566.tif 000009
【図９】
0005771566.tif 000010
【図１０】
0005771566.tif 000011
【図１１】
0005771566.tif 000012
【図１２】
0005771566.tif 000013